Способ удаления кремнийорганического герметика марки ВИКСИНТ с поверхности перемешивающей фрезы
METHOD FOR VIKSINT SILICON SEALANT DISPOSAL FROM SURFACE OF MIXING MILLS

Изобретение относится к очистке деталей от герметика, в частности к способу очистки перемешивающих фрез от кремнийорганических герметиков холодного отверждения марки ВИКСИНТ.
Герметик марки ВИКСИНТ представляет собой эластичный герметизирующий материал, состоящий из двух или трех компонентов: пасты, катализатора и гидрофобизирующей жидкости (в случае необходимости). Паста состоит из полимерной основы - жидкого полисилоксанового каучука СКТН, в который добавлен аэросил, и неорганического наполнителя типа ZnO. Катализатор представляет собой раствор на основе диэтилдикаприлата олова в олигоэтилсилоксане. Гидрофобизирующая жидкость представляет собой полиэтилгидридсилоксан.
Перед использованием герметика марки ВИКСИНТ по назначению все его компоненты смешивают при помощи специальной фрезы, после чего герметик приобретает способность переходить из пастообразного в резиноподобное состояние, то есть происходит его вулканизация.
Для того чтобы использовать перемешивающую фрезу в дальнейшей работе, необходимо очистить ее от остатков герметика.
Известен способ очистки изделий растворителем и устройство для его осуществления, защищенный патентом РФ №2089302, 1997 г., МПК В08В 3/08, заключающийся в том, что изделие размещают в емкости для очистки, герметизируют последнюю, подают растворитель в жидком состоянии из емкости с растворителем в емкость для очистки, производят очистку изделия растворителем с его последующей сушкой и удалением остатков растворителя. В этом случае очистка является химической и заключается в удалении лакокрасочных материалов, герметиков и посторонних загрязнений при помощи растворителей.
Однако данный способ очистки деталей не дает возможности полностью удалить высоковязкие резиноподобные герметики марки ВИКСИНТ, которые используются в качестве герметизирующих материалов. Основной причиной этого является отсутствие растворителей, способных полностью удалить герметик марки ВИКСИНТ с поверхности перемешивающей фрезы сложной формы.
Наиболее близким по технической сущности и достигаемому результату является способ удаления герметика с выступающей крепежной детали при помощи изобретения, защищенного патентом РФ №2600610, 2016 г., МПК В25В 27/00. Изобретение относится к инструментам для удаления герметика и содержит хвостовик, выполненный с возможностью присоединения к приводу вращения, и основную часть, расположенную на хвостовике и имеющую полость с режущей кромкой для захвата герметика. При этом основная часть выполнена с возможностью размещения вокруг крепежной детали для удаления герметика с крепежной детали при вращении хвостовика приводом вращения. В этом случае очистка является механической и заключается в удалении герметика в резиноподобном состоянии с помощью специального инструмента.
Недостатком данного способа является его узкая область применения. Так, например, за счет особенностей конструкции, его невозможно применить для очистки фрезы сложной формы от остатков герметика.
Задачей настоящего изобретения является снижение трудоемкости при очистке перемешивающей фрезы от кремнийорганического герметика марки ВИКСИНТ.
Поставленная задача достигается тем, что предложен способ удаления кремнийорганического герметика марки ВИКСИНТ с поверхности фрезы после перемешивания его компонентов, включающий механическое удаление герметика, отличающийся тем, что после перемешивания загрязненную остатками герметика фрезу выдерживают на воздухе в течение 3-24 часов до момента перехода герметика в резиноподобное состояние, а после механического удаления герметика вручную, окончательную очистку фрезы осуществляют при помощи тканевого материала, смоченного в нефрасе или ацетоне.
Авторами установлено, что герметик марки ВИКСИНТ в резиноподобном состоянии можно беспрепятственно удалить с поверхности перемешивающей фрезы в связи с отсутствием адгезии между ними. Данный факт обусловлен тем, что на поверхность фрезы не наносят подслои холодной сушки, которые обеспечивают адгезию герметика к поверхности склеиваемых деталей.
Экспериментально установлено, что сокращение времени выдержки герметика на поверхности фрезы менее 3 часов не обеспечивает его полный переход в резиноподобное состояние, что затрудняет процесс удаления герметика с поверхности фрезы. Увеличение времени выдержки выше 24 часов не имеет смысла, поскольку за это время герметик полностью переходит в резиноподобное состояние. Таким образом, спустя 3-24 часа после перемешивания остатки герметика легко подлежат механическому удалению с поверхности фрезы. Для повторного запуска фрезы в работу достаточно очистить ее вручную от остатков резиноподобного герметика, а затем протереть поверхность фрезы при помощи тканевого материала, смоченного в нефрасе или ацетоне.
Реализация предложенного технического решения представлена на следующих примерах.
Пример 1. Герметик марки ВИКСИНТ У-2-28НТ готовят путем соединения всех компонентов, входящих в его состав: пасты У-2 (полимерный материал на основе жидкого полисилоксанового каучука, в который добавлен аэросил и неорганический наполнитель типа ZnO), катализатора №28 (раствор на основе диэтилдикаприлата олова в олигоэтилсилоксане) и гидрофобизирующей жидкости 136-41 (полиэтилгидридсилоксан), и их механического перемешивания при помощи металлической фрезы. Остатки герметика в пастообразном состоянии удаляют с фрезы сразу после окончания перемешивания при помощи ветоши, смоченной в нефрасе.
Пример 2. Герметик ВИКСИНТ У-2-28НТ готовят путем соединения всех его компонентов, приведенных в примере 1, и их механического перемешивания при помощи металлической фрезы. Остатки герметика в пастообразном состоянии удаляют с фрезы через 2 часа после окончания перемешивания при помощи ветоши, смоченной в нефрасе.
Пример 3. Герметик ВИКСИНТ У-2-28НТ готовят путем соединения всех его компонентов, приведенных в примере 1, и их механического перемешивания при помощи металлической фрезы. Остатки резиноподобного герметика удаляют с фрезы через 3 часа после окончания перемешивания вручную без использования растворителя. Финишную очистку фрезы от следов герметика проводят при помощи бязевой салфетки, смоченной в нефрасе.
Пример 4. Герметик ВИКСИНТ У-2-28НТ готовят путем соединения всех его компонентов, приведенных в примере 1, и их механического перемешивания при помощи металлической фрезы. Остатки резиноподобного герметика удаляют с фрезы через 5 часов после окончания перемешивания вручную без использования растворителя. Финишную очистку фрезы от следов герметика проводят при помощи бязевой салфетки, смоченной в нефрасе.
Пример 5. Герметик ВИКСИНТ У-2-28НТ готовят путем соединения всех его компонентов, приведенных в примере 1, и их механического перемешивания при помощи металлической фрезы. Остатки резиноподобного герметика удаляют с фрезы через 12 часов после окончания перемешивания вручную без использования растворителя. Финишную очистку фрезы от следов герметика проводят при помощи бязевой салфетки, смоченной в нефрасе.
Пример 6. Герметик ВИКСИНТ У-2-28НТ готовят путем соединения всех его компонентов, приведенных в примере 1, и их механического перемешивания при помощи металлической фрезы. Остатки резиноподобного герметика удаляют с фрезы через 24 часа после окончания перемешивания вручную без использования растворителя. Финишную очистку фрезы от следов герметика проводят при помощи бязевой салфетки, смоченной в нефрасе.
Пример 7. Герметик ВИКСИНТ У-2-28НТ готовят путем соединения всех его компонентов, приведенных в примере 1, и их механического перемешивания при помощи металлической фрезы. Остатки резиноподобного герметика удаляют с фрезы через 28 часов после окончания перемешивания вручную без использования растворителя. Финишную очистку фрезы от следов герметика проводят при помощи бязевой салфетки, смоченной в нефрасе.
Полученные в каждом примере данные по трудоемкости и эффективности удаления герметика с поверхности перемешивающей фрезы сведены в таблицу.
* - финишную очистку фрезы проводят с помощью бязевой салфетки, смоченной в нефрасе.
Из полученных результатов видно, что удаление герметика в резиноподобном состоянии с поверхности фрезы сложной формы не требует использования специальных приспособлений и растворителей. Кроме того, удаление герметика в пастообразном состоянии с использованием растворителя является в 3-6 раз более трудоемким, чем механический способ удаления герметика в резиноподобном состоянии без использования растворителя.
Таким образом, применение предложенного способа позволяет снизить трудоемкость при очистке перемешивающей фрезы от кремнийорганического герметика марки ВИКСИНТ в 3-6 раз.
Источники информации
1. Патент РФ №2089302, от 10.09.1997, МПК В08В 3/08 - Аналог.
2. Патент РФ №2600610, от 27.10.2016, МПК В25В 27/00 - Прототип.